(57)【要約】  本発明は、重量パーセントで、２４〜４５重量％のニオブ、０〜２０重量％のジルコニウム、０〜１０重量％のタンタルおよび／または０〜１．５重量％のケイ素および／または２％未満の酸素を含む準安定のβチタン合金に関する。当該合金は、・オーステナイト相およびアルファ相の混合と、・体積率が１０％未満であるオメガ相の析出物の存在と、を含む結晶構造を有するということを特徴としている。本発明はまた、こうした合金製の時計ぜんまいおよびこうしたぜんまいを製造するための方法に関する。
2020515720.tif 000002
【特許請求の範囲】
【請求項１】
重量パーセントとして、２４〜４５重量％のニオブ、０〜２０重量％のジルコニウム、０〜１０重量％のタンタル、および／もしくは０〜１．５重量％のケイ素、および／もしくは２重量％未満の酸素を含むまたはそれらから成る準安定のβチタン合金であって、前記合金は、
・オーステナイト相およびアルファ相の混合物と、
・体積濃度が１０％未満であるオメガ相の析出物の存在と、を含む結晶構造を有し、かつ前記合金は、前記アルファ相が１〜４０％、好ましくは２〜３５％、好ましくは５〜３０％の体積濃度を有することを特徴とする、準安定のβチタン合金。
【請求項２】
前記アルファ相および前記オメガ相は、オーステナイト粒により構成された母相内に析出物の形態で存在することを特徴とする、請求項１に記載の合金。
【請求項３】
粒サイズが１μｍ未満である、請求項１または２のいずれか一項に記載の合金。
【請求項４】
・アルファ相の析出物のサイズが５００ｎｍ未満であり、かつ
・オメガ相の析出物のサイズが１００ｎｍ未満である、
請求項１から３のいずれか一項に記載の合金。
【請求項５】
準安定のβチタン合金から製造される時計ぜんまいであって、前記準安定のβチタン合金が、重量パーセントとして、２４〜４５重量％のニオブ、０〜２０重量％のジルコニウム、０〜１０重量％のタンタルおよび／または０〜１．５重量％のケイ素および／または２％未満の酸素を含み、前記合金が、
・オーステナイト相およびアルファ相の混合物と、
・体積濃度が１０％未満であるオメガ相の析出物の存在と、を含む結晶構造を有することを特徴とする、時計ぜんまい。
【請求項６】
前記準安定のβチタン合金の前記アルファ相が、１〜４０％、好ましくは２〜３５％、好ましくは５〜３０％である体積濃度を有することを特徴とする、請求項５に記載の時計ぜんまい。
【請求項７】
請求項２〜４のいずれか一項に記載の準安定のβチタン合金から製造される時計ぜんまい。
【請求項８】
前記ぜんまいがひげぜんまいである、請求項５から７のいずれか一項に記載のぜんまい。
【請求項９】
前記ぜんまいが主ぜんまいである、請求項５から７のいずれか一項に記載のぜんまい。
【請求項１０】
天輪およびひげぜんまいの組合せであって、
・請求項８に記載の前記ひげぜんまいと、
・準安定のβチタン合金製の天輪と、を備え、前記準安定のβチタン合金は、重量パーセントとして、２４〜４５重量％のニオブ、０〜２０重量％のジルコニウム、０〜１０重量％のタンタルおよび／または０〜１．５重量％のケイ素および／または２重量％未満の酸素を含み、前記合金は、
・オーステナイト相およびアルファ相の混合物と、
・体積濃度が１０％未満であるオメガ相の析出物の存在と、を含む結晶構造を有することを特徴とする、天輪およびひげぜんまいの組合せ。
【請求項１１】
前記準安定のβチタン合金は、前記アルファ相が１〜４０％、好ましくは２〜３５％、最も好ましくは５〜３０％の体積濃度を有することを特徴とする、請求項１０に記載の天輪およびひげぜんまいの組合せ。
【請求項１２】
・請求項８に記載の前記ひげぜんまいと、
・請求項２〜４のいずれか一項に記載の準安定のβチタン合金製である天輪と、
を備える、天輪およびひげぜんまいの組合せ。
【請求項１３】
ぜんまいと香箱の組合せであって、
・請求項９に記載の前記主ぜんまいと、
・準安定のβチタン合金製である香箱と、を備え、前記準安定のβチタン合金は、重量パーセントとして、２４〜４５重量％のニオブ、０〜２０重量％のジルコニウム、０〜１０重量％のタンタルおよび／または０〜１．５重量％のケイ素および／または２重量％未満の酸素を含み、前記合金は
・オーステナイト相およびアルファ相の混合物と、
・体積濃度が１０％未満であるオメガ相の析出物の存在と、を含む結晶構造を有することを特徴とする、ぜんまいと香箱の組合せ。
【請求項１４】
前記準安定のβチタン合金は、前記アルファ相が１〜４０％、好ましくは２〜３５％、好ましくは５〜３０％の体積濃度を有することを特徴とする、請求項１３に記載のぜんまいと香箱の組合せ。
【請求項１５】
・請求項９に記載の前記主ぜんまいと、
・請求項２〜４のいずれか一項に記載の準安定のβチタン合金製である香箱と、
を備えるぜんまいと香箱の組合せ。
【請求項１６】
請求項５〜９のいずれか一項に記載の時計ぜんまいの製造のための方法であって、前記方法は、
・５０％以上の加工硬化率での前記合金の加工硬化と、
・前記加工硬化された合金を基に前記ぜんまいを形成することと、
・２〜３０分の時間にわたる、３００℃〜６００℃の温度での、前記形成された合金の熱処理と、を含み、
前記方法は、
前記加工硬化工程が、
・前記合金の加工硬化に使用される成形工具へと前記合金を投入し、前記加工硬化のために使用される前記成形工具へと投入される際に前記合金は５００℃未満の温度を有することと、
・１５０℃〜５００℃の温度にて、前記合金を加工硬化するために使用される前記成形工具を加熱することと、を含むことを特徴とする方法。
【請求項１７】
前記ぜんまいを形成することが、
・５０％以下である前記合金の断面減少率にて前記合金を冷間圧延することと、
・前記圧延された合金の巻取りと、
・３００℃〜９００℃の温度での熱処理と、を含む、請求項１６に記載の方法。
【請求項１８】
加工硬化のための調製工程を含み、前記加工硬化のための調製工程は、
・蒸着温度まで前記合金を加熱することと、
・前記合金の表面上にグラファイトを基材とした蒸着を行うことと、
・１００℃〜５００℃の温度で前記合金を乾燥することと、を含む、請求項１６または１７に記載の方法。
【請求項１９】
前記蒸着の温度が１００℃〜５００℃である、請求項１８に記載の方法。
【請求項２０】
前記加工硬化は伸線（ｗｉｒｅ  ｄｒａｗｉｎｇ）により実施される、請求項１６から１９のいずれか一項に記載の方法。
【発明の詳細な説明】
【技術分野】
【０００１】
本発明は、準安定のβチタン合金および時計ぜんまいとしてのその使用に関する。
【０００２】
本発明はまた、準安定のβチタン合金を基に製造された時計ぜんまいを組み込むための方法にも関する。
【０００３】
とりわけ本発明は、ひげぜんまいおよび主ぜんまいとしての、準安定のβチタン合金の特定の使用に関する。
【背景技術】
【０００４】
時計ぜんまいの製造に使用される材料は機械式腕時計の基本要素であり、かつ、ぜんまいの機能によって変化する特定の性質が必要である。
【０００５】
天輪およびひげぜんまいの組合せは腕時計を左右する要素であり、自然振動数によってテンプ部分まわりを振動させることでこの組合せはトルクを出力する。可能な限りほぼ調整することなく腕時計が進むよう、ひげぜんまいはできる限り一定なトルクを出力すること、および可能な限りほとんど変位しない自然振動数を有することが必要となる。ひげぜんまいはそのトルクを復元することにより特徴づけられるが、この復元はひげぜんまいの弾性の限界に正比例するものである。
【０００６】
結果、ひげぜんまいの性能向上のためには、トルクの変動および自然振動数因子の影響を制限することが必要である。これらの因子は主に、物理的環境因子（特に温度および磁場）の影響と関係する。さらに、温度の影響下での機械的特性という点における膨張および変形の影響、ならびに磁場の影響下での金属材料の磁歪といった影響により、ひげぜんまいの機械的特徴は変化する。
【０００７】
香箱と主ぜんまいの組合せは、腕時計にエネルギーを供給することを意図する要素である。可能な限り最大限一定量のエネルギーを供給するためには、主ぜんまいは可能な限り一定のトルクを有さなくてはならず、かつ可能な限り最大限の量である潜在的に復元できるエネルギーを蓄えることが可能でなくてはならない。主ぜんまいはその弾性ポテンシャルにより特徴づけられるが、この弾性ポテンシャルは主ぜんまいの弾性限界および弾性率と正比例するものである。
【０００８】
結果、ひげぜんまい用に求められる特性とは別にして、主ぜんまいの性能の向上は、可能な限り最高の弾性限界を有する材料の使用に左右される。
【０００９】
別の重要な基準は、こうしたぜんまいを製造する方法の基準である。実際には、ぜんまいは可能な限り最小のサイズを有さなければならず、かつそれゆえにぜんまいの形成時、高度に小型化することが主題となる。こうした小型化を構成するために使用される方法は、材料の機械的特性を減少させること、または部品のサイズに関してのふぞろいさ、もしくは部品表面の状態の質を低下させることのいずれかにより達成されることがあってはならない。
【００１０】
ひげぜんまいについては、ニッケル−鉄合金が先行技術から知られており、「エリンバ」合金として当業者にも既知である。この型の合金はひげぜんまいの製造のため今日でも主に使用され続けており、特に、ＮｉｖａｒｏｘおよびＮｉｓｐａｎの商品名で販売されているこの型の合金が使用されている。同様の組成を有する同型の他の合金もまた使用されており、これらはＭｅｔａｌｉｎｖａｒおよびＩｓｏｖａｌの商品名で販売されている。こうした合金の主な限界のうちの１つは、磁場に対し高い感度を有するという事実と関連している。結果、こうした材料を基にした時計ぜんまいのトルクおよび自然振動数は、磁気変動の存在下で大幅に変動し得る。
【００１１】
主ぜんまいについては、Ｎｉｖａｆｌｅｘとして知られ最も一般的に普及している市販の合金の１つを含む、コバルト−ニッケル−クロム合金が先行技術から知られている。この型の合金は、比較的高弾性率を有することが分かっている。実際には、こうしたぜんまいが作用するだけの貯蔵力は中程度のものである。
【００１２】
チタン合金を使用する標準的な形成方法は、最新技術としても知られている。とは言え、こうした合金の機械的および摩擦学的特性を考慮すると、合金の形成および特にその小型化は特に難しいものであり、また制限されるものである。
【００１３】
本発明の目的は、
・準安定のβチタン合金、および少なくとも部分的に、上述の欠点を克服することを可能にするこうした合金を基にした時計ぜんまいを形成するための方法、および／または
・超弾性挙動を有する合金および／または、
・低ヤング率を有する合金および／または、
・ごくわずかな磁化率を有する合金および／または、
・温度変化に対してごくわずかな感度を有する弾性率の合金を提案するものである。
【発明の開示】
【００１４】
このため本発明の第１の態様によれば、準安定のβチタン合金は、重量パーセントとして、２４〜４５重量％のニオブ、０〜２０重量％のジルコニウム、０〜１０重量％のタンタル、および／または０〜１．５重量％のケイ素および／または２重量％未満の酸素を含むことが提案される。
【００１５】
本発明によれば、準安定のβチタン合金は、
・オーステナイト相およびアルファ相の混合物と、
・体積濃度が１０％未満であるオメガ相の析出物の存在と、を含む、結晶構造を有する。
【００１６】
本発明によれば、準安定のβチタン合金は、重量パーセントとして、２４〜４５重量％のニオブ、０〜２０重量％のジルコニウム、０〜１０重量％のタンタル、および／または０〜１．５重量％のケイ素および／または２重量％未満の酸素で構成することができ、本合金は、
・オーステナイト相およびアルファ相の混合物と、
・体積濃度が１０％未満であるオメガ相の析出物の存在と、を含む、結晶構造を有する。
【００１７】
これ以後の記載では、単独で使用される用語「合金」は、本発明による準安定のβチタン合金を意味するために使用される。
【００１８】
合金元素の重量パーセント範囲の境界は、当該範囲の中に含まれる。
【００１９】
合金は、水素、モリブデンおよびバナジウムから１つ以上の元素を含み得る。
【００２０】
合金は、マンガン、鉄、クロム、ニッケルおよび銅から１つ以上の元素を含み得る。
【００２１】
合金はスズを含み得る。
【００２２】
合金は、アルミニウム、炭素および窒素から１つ以上の元素を含み得る。
【００２３】
合金は、水素、モリブデン、バナジウム、マンガン、鉄、クロム、ニッケル、銅、スズ、アルミニウム、炭素および窒素から１つ以上の元素を含み得る。
【００２４】
合金は、１０％未満、好ましくは８％未満、より好ましくは６％未満、さらにより好ましくは５％未満、なおいっそうより好ましくは３％未満の、１つまたは複数の非金属元素を含み得る。
【００２５】
有利には、合金はチタンおよびニオブのみを含む。
【００２６】
有利には、合金はチタンおよび３５〜４５％のニオブとを含む。
【００２７】
有利には、合金はチタンおよび４０．５％のニオブとを含む。
【００２８】
当該合金中にオーステナイト相が存在することで、前記合金において超弾性特性が付与される。当業者によれば、オーステナイト相はまた、ベータ相を意味する。
【００２９】
超弾性特性は、安定して回復可能なひずみおよび高い弾性限界を含む。
【００３０】
合金中にアルファ相が存在することで、当該合金を強固にすることができる。
【００３１】
合金中にオメガ相が存在することで、当該合金を強固にすることができる。
【００３２】
オーステナイト相とアルファ相の混合物により、合金は低い弾性率、および温度変化に対するごくわずかな感度の弾性率を有することが可能となる。
【００３３】
合金内にオメガ相の析出物が存在することにより、析出物がしきい値量より低い場合には合金の機械的特性に悪影響を及ぼすことがない。
【００３４】
合金内のオメガ相の析出物の量は、合金が低い弾性率を維持するためには、１０％のしきい値未満でなければならない。
【００３５】
オメガ相の析出物の体積濃度は、５％未満、好ましくは２％未満、より好ましくは１％未満であり得る。
【００３６】
有利には、重量パーセントとして、５０重量％以上、好ましくは６０重量％以上、より好ましくは７０重量％以上、さらにより好ましくは８０重量％以上、なおいっそうより好ましくは９０重量％以上である、準安定のβチタン合金は、２４〜４５重量％のニオブおよび０〜２０重量％のジルコニウム、および／または０〜１０重量％のタンタル、および／または０〜１．５重量％のケイ素、および／または２重量％未満の酸素で構成することができ、かつ準安定のβチタン合金は、
・オーステナイト相とアルファ相の混合物と、
・体積濃度が１０％未満であるオメガ相の析出物の存在と、を含む、結晶構造を有する。
【００３７】
準安定のβチタン合金は、チタンおよびニオブ、および／またはジルコニウムおよび／またはタンタル、および／またはケイ素および／または酸素で構成することができる。
【００３８】
準安定のβチタン合金は、チタンおよびニオブで構成することができる。
【００３９】
合金のアルファ相は、１〜４０％、好ましくは２〜３５％、好ましくは５〜３０％の体積濃度を有し得る。
【００４０】
５〜３０％の体積濃度であるアルファ相の存在により、合金は最適な機械的特性を有し得る。
【００４１】
１〜４０％のアルファ相の体積濃度の存在により、比較的低い弾性率を維持することが可能となる。
【００４２】
有利には、アルファ相およびオメガ相は、オーステナイト粒により構成された母相内に析出物の形態で存在する。
【００４３】
オーステナイト粒により構成された母相内にアルファ相の析出物が存在することで、合金を強固にすることが可能となる。
【００４４】
オメガ相の析出物の存在は、アルファ相の析出物が出現し始めるためには必要である。
【００４５】
合金の粒サイズは１μｍ未満であり得る。
【００４６】
１μｍ未満のサイズの粒を含む合金は、増加した弾性ひずみ限界を有する。
【００４７】
合金の粒は、好ましくは等軸であり得る。
【００４８】
有利には、合金の粒サイズは５００ｎｍ未満である。
【００４９】
５００ｎｍ未満の合金の粒サイズにより、合金の弾性限界を向上させることが可能である。
【００５０】
合金は、
・サイズが５００ｎｍ未満であるアルファ相の析出物と、
・サイズが１００ｎｍ未満であるオメガ相の析出物と、を含み得る。
【００５１】
有利には、アルファ相の析出物のサイズは３００ｎｍ未満であり、好ましくは２００ｎｍ未満であり、より好ましくは１５０ｎｍ未満である。
【００５２】
有利には、オメガ相の析出物のサイズは５０ｎｍ未満であり、好ましくは３０ｎｍ未満である。
【００５３】
ベータ母相中にオメガ相が最初に存在することにより、オーステナイト粒間に当該アルファ相の析出物がより良く分布することが可能となる。
【００５４】
アルファ相の析出物がオーステナイト粒中により良く分布することで、合金の機械的特性を向上することができる。
【００５５】
オメガ相および／またはアルファ相は、オーステナイト相とは異なる結晶構造を有する。
【００５６】
アルファ相は材料を強固にすることが可能である。そのため合金の機械的強度を向上することが可能となる。
【００５７】
合金は、−１０℃〜５５℃の温度範囲にわたって一定の弾性率を有する。
【００５８】
合金はごくわずかな磁化率を有する。
【００５９】
合金は、−７０℃〜２１０℃の温度範囲にわたって、８０ＧＰａ（ギガパスカル）未満のヤング率を有する。
【００６０】
合金は、１５００ＭＰａである最大破断強度および５５℃より低い温度に対して、２％以上である可逆的ひずみを有する。
【００６１】
本発明の第２の態様によれば、本発明の第１の態様による準安定のβチタン合金から製造される時計ぜんまいが提案される。
【００６２】
これ以後の記載では、単独で使用される用語「ぜんまい」は、本発明による時計ぜんまいを意味するように使用される。
【００６３】
ぜんまいトルクとは、ぜんまいの復元トルクを意味する。
【００６４】
合金の超弾性特性は、より一定のトルクをぜんまいに与える。
【００６５】
合金が近傍の磁場に曝露された場合、合金のわずかな磁化率により、ぜんまいのトルクおよび自然振動数を安定状態に維持することができる。
【００６６】
温度に対する合金の感度がわずかであることにより、−１０〜５５℃の温度範囲内ではぜんまいのトルクを一定に維持することができる。
【００６７】
合金のヤング率が低く、かつ質量密度が低いことから、ぜんまいは、現在使用されている合金の弾性エネルギーと比べ、大きく潜在的に復元可能である弾性エネルギーを有し得る。
【００６８】
本発明の第２の態様の実施形態によれば、ぜんまいはひげぜんまいである。
【００６９】
本発明の第２の態様の別の実施形態によれば、ぜんまいは主ぜんまいである。
【００７０】
本発明の第３の態様によれば、
・本発明の第２の態様によるひげぜんまいと、
・本発明の第１の態様による準安定のβチタン合金の天輪と、を備える天輪およびひげぜんまいの組合せが提案される。
【００７１】
本発明の第４の態様によれば、
・本発明の第２の態様による主ぜんまいと、
・本発明の第１の態様による準安定のβチタン合金の香箱と、を備えるぜんまいと香箱との組合せが提案される。
【００７２】
本発明の第５の態様によれば、本発明の第２の態様による時計ぜんまい製造のための方法が提案される。当該方法は、
・５０％以上の加工硬化率にて合金を加工硬化することと、
・加工硬化された合金を基にぜんまいを形成することと、
・２〜３０分の時間にわたり、３００℃〜６００℃の温度にて形成された合金を熱処理することと、を含む。
【００７３】
本発明によれば、加工硬化工程は、
・当該合金の加工硬化に使用される成形工具へ合金を投入し、当該合金は、加工硬化のために使用される成形工具へと投入される際に５００℃未満の温度を有していることと、
・当該合金を加工硬化するために使用される成形工具を、１５０℃〜５００℃の温度にて加熱することと、を含む。
【００７４】
有利には、加工硬化率は１００％以上である。
【００７５】
有利には、形成された合金の熱処理は、３５０℃〜５５０℃の温度にて実施される。
【００７６】
有利には、形成された合金の熱処理は５〜２０分に含まれる期間にわたって実施される。
【００７７】
有利には、当該合金を加工硬化するために使用される成形工具は２００℃〜４５０℃の温度に加熱される。
【００７８】
有利には、合金は、温度が４５０℃未満である当該合金を加工硬化するために使用される成形工具に投入される。
【００７９】
有利には、合金は、２５０℃〜４００℃の温度の当該合金を加工硬化するために使用される成形工具に投入される。
【００８０】
加工硬化工程は、形成工程前に少なくとも２回繰り返され得る。
【００８１】
合金の加工硬化率は、一方の繰返しから別の繰返しまでに低減し得る。
【００８２】
加工硬化工程の繰返しは、合金が、当該合金を連続的に数回加工硬化するために使用される工具を通過することであると定義され得る。
【００８３】
加工硬化工程の繰返しは、合金が、当該合金を続けて数回加工硬化するために使用される工具を通過することであると定義され得る。
【００８４】
該方法による加工硬化のための温度範囲は、１５０℃〜５００℃の温度であるが、この温度により、工具を合金が通過する際にかかる力を低減することができる。
【００８５】
発明者は、該方法による加工硬化のための温度範囲は１５０℃〜５００℃の温度であるが、この温度により、効果的な加工硬化を依然として保ちつつも、複数の相の全体的な析出を抑制できることを見いだした。
【００８６】
発明者は、１５０℃〜５００℃の温度範囲で加工硬化を実施することにより、加工硬化後の熱処理工程中、アルファおよびオメガ相の析出を加速させ得ることを見いだした。
【００８７】
当業者は、材料を加工硬化するために使用されるものであり、材料投入の際に低温状態である成形工具中へ、高温で加工硬化され得る材料を投入することを理解している。
【００８８】
発明者は、（ｉ）加工硬化に使用されるための成形工具へ合金が投入される際に合金が５００℃未満の温度を有する場合、かつ（ｉｉ）成形工具が加熱されていると、加工硬化工程中の合金の破断が実質的に低減されることを見いだした。
【００８９】
発明者は、（ｉ）加工硬化に使用されるための成形工具へ合金が投入される際に合金が５００℃未満の温度を有する場合、かつ（ｉｉ）成形工具が加熱されると、合金の加工硬化率を実質的に増加させることができることを見いだした。
【００９０】
３００℃〜６００℃に含まれ、熱処理工程中に使用される温度範囲により、極小サイズのアルファ相粒が再結晶可能となる。典型的には、再結晶化アルファ相粒のサイズは５００ｎｍ未満であり得、好ましくは３００ｎｍ未満であり得る。
【００９１】
熱処理工程中に使用され、（ｉ）３００℃〜６００℃、好ましくは（ｉｉ）３５０℃〜５５０℃の温度範囲により、（ｉ）２００ｎｍ未満、（ｉｉ）１５０ｎｍ未満である、再結晶化アルファ相粒サイズを得ることができる。
【００９２】
熱処理により、オーステナイト粒により構成される母相内に、アルファ粒の形態でアルファ相が析出することもまた可能となる。
【００９３】
熱処理中のアルファ相の析出は、オメガ相の存在により開始される。
【００９４】
加工硬化の工程（ｉ）および熱処理の工程（ｉｉ）の実施という要因を組み合わせることで、最小限のオメガ相粒が存在できるようになる。
【００９５】
加工硬化の工程（ｉ）および熱処理の工程（ｉｉ）の実施という要因を組み合わせることで、アルファ相粒は最適の比率で存在可能となる。
【００９６】
加工硬化の工程（ｉ）および熱処理の工程（ｉｉ）の実施という要因を組み合わせることで、オーステナイト粒の母相内でアルファ相粒およびオメガ相粒が最適に分布することが可能となる。
【００９７】
加工硬化の工程（ｉ）および熱処理の工程（ｉｉ）の実施という要因を組み合わせることで、最適の粒サイズを得ることができる。
【００９８】
合金の超変形および熱処理を組み合わせることで、合金の破断強度および可逆的ひずみを向上させることができる。
【００９９】
ぜんまいを形成することは、
・５０％以下である合金の断面減少率での合金の冷間圧延と、
・当該圧延した合金の巻取りと、
・３００℃〜９００℃の温度での熱処理と、を含む。
【０１００】
合金の断面減少率は、８〜２５％で構成され得る。
【０１０１】
形成工程との関係において熱処理の実施は、とりわけ、ぜんまいの形状を規定するという効果を有する。
【０１０２】
熱処理の温度は、３００℃〜６００℃で構成され得、好ましくは３５０℃〜５００℃で構成され得る。
【０１０３】
方法は加工硬化用の調製工程を含み、この加工硬化用の調製工程は、
・蒸着温度まで合金を加熱することと、
・合金表面上でのグラファイトを基材とした蒸着と、
・１００℃〜５００℃の温度で合金を乾燥することと、を含む。
【０１０４】
有利には、合金の乾燥工程は２５０℃〜４００℃の温度で実施される。
【０１０５】
加工硬化される材料は液状潤滑油を用いて滑らかになるが、当該潤滑油は加工硬化される当該材料によって、当該材料の加工硬化に使用するための工具中へと飛沫同伴されることを、当業者は理解している。
【０１０６】
調製工程により、加工硬化中、合金は、合金を加工硬化するために使用する工具から生じる圧力に耐えることができる。この圧力は、当業者にとって既知である加工硬化方法により加工硬化された場合に耐え得るであろう圧力を超えるものである。
【０１０７】
加工硬化用の調製工程は、材料を加工硬化するために使用される工具を潤滑するという、当業者に既知である工程に追加され得る。
【０１０８】
加工硬化の調製工程は、材料を加工硬化するために使用される工具を潤滑するという、当業者に既知である工程と置換され得る。
【０１０９】
加工硬化の調製工程により、加工硬化後に得られる合金の表面状態を実質的に改善することが可能となる。
【０１１０】
蒸着の温度は、１００℃〜５００℃であり得る。
【０１１１】
有利には、蒸着の温度は２５０℃〜４００℃である。
【０１１２】
グラファイトの蒸着は、液相にて実施され得る。
【０１１３】
グラファイトの蒸着は、
・懸濁状態のグラファイトを含む水溶液中に合金を浸漬すること、または
・当該合金上に、当該水溶液をフローコーティングもしくはスプレーすることにより実施され得る。
【０１１４】
蒸着はまた、とりわけ化学気相蒸着または物理気相蒸着などの真空蒸着プロセスにより実施され得る。
【０１１５】
本発明によれば、加工硬化は伸線（ｗｉｒｅ  ｄｒａｗｉｎｇ）により実施され得る。
【０１１６】
伸線中使用される、１５０℃〜５００℃の温度範囲により、典型的には１００μｍ未満の径を有する、ワイヤの破断という危険を大幅に制限する小径のワイヤ形態へと合金を形成することが可能となる。
【０１１７】
本発明によれば、ダイを用いたワイヤの連続通過は、好ましくは常に同じ方向で行われる。
【０１１８】
該ぜんまい製造の方法により、１マイクロメートル以内という規則性および正確性、ならびに測時学的な用途に適合する表面状態を得ることができる。
【０１１９】
本発明の第６の態様によれば、
・当該材料を加工硬化するために使用される成形工具へと材料を投入することであり、加工硬化に使用される成形工具へ材料を投入する際、当該材料は５００℃未満の温度を有するものであることと、
・当該材料を加工硬化するために使用される成形工具を、２５０℃より高い温度まで加熱することと、を含む、材料を加工硬化するための方法が提案される。
【０１２０】
加工硬化される材料は、合金であり得る。
【０１２１】
有利には、材料は、材料を加工硬化するために使用される成形工具へと３５０℃未満の温度で投入される。
【０１２２】
有利には、材料は、材料を加工硬化するために使用される成形工具へと１５０℃未満の温度で投入される。
【０１２３】
有利には、材料は、材料を加工硬化するために使用される成形工具へと周囲温度で投入される。
【０１２４】
周囲温度とは、方法が実施される環境の温度を意味する。
【０１２５】
有利には、材料は、事前に材料を加熱する工程が欠如した状態で、材料を加工硬化するために使用される成形工具へと投入される。
【０１２６】
加工硬化方法は加工硬化用の調製工程を含み得、該加工硬化用の調製工程は、
・材料を蒸着温度へと加熱することと、
・材料表面上にグラファイトを蒸着することと、
・１００℃より高い乾燥温度で材料を乾燥することと、を含む。
【０１２７】
有利には、乾燥温度は２５０℃よりも高い。
【０１２８】
蒸着の温度は、１００℃よりも高くすることができる。
有利には、蒸着温度は２５０℃よりも高い。
【０１２９】
グラファイトの蒸着は、液相にて実施され得る。
【０１３０】
グラファイトの蒸着は、
・懸濁状態のグラファイトを含む溶液に材料を浸漬すること、
・または当該材料上に当該溶液をフローコーティングまたはスプレーすることにより実施され得る。
【０１３１】
蒸着はまた、とりわけ化学気相蒸着または物理気相蒸着などの真空蒸着プロセスにより実施され得る。
【０１３２】
本発明の他の利点および特徴は、まったく限定的ではない実施形態および態様の理解について、詳細な説明を読むことおよび以下の図から明らかとなる。
【図面の簡単な説明】
【０１３３】
図１は、本発明による伸線工程Ｅ１を事前に行った、本発明による合金Ａ１のディフラクトグラム、および本発明による熱処理工程Ｔ１を事前に行った、合金Ａ１に対応する合金Ａ２のディフラクトグラムである。
図２は、原子間力顕微鏡（ＡＦＭ）により得られる合金Ａ２の画像である。
図３、図４および図５は、透過型電子顕微鏡（ＴＥＭ）およびＸ線回折により得られる合金Ａ２の画像である。
図６は、合金Ａ２の線膨張係数およびＮｉｓｐａｎ  Ｃの商品名で販売され、主にひげぜんまいの製造に使用される合金の線膨張係数である。
図７は、Ｎｉｖａｆｌｅｘの商品名で販売され、主に主ぜんまいの製造に使用される合金の応力−ひずみ曲線、および合金Ａ２の応力−ひずみ曲線である。
図８は、合金Ａ２の温度の関数としての、弾性率および破断強度である。
図９は、延伸された長さの関数として本発明による方法Ｅ１により得られる、合金Ａ２製のワイヤ径である。
図１０は、合金Ｎｉｓｐａｎ  Ｃおよび合金Ａ２上で実施される磁気測定値である。
【発明を実施するための形態】
【０１３４】
以下に記載される実施形態は決して限定的なものではないため、この特徴の選択が先行技術水準に対し、技術的な利点を与えるまたは本発明を差別化するのに十分なものである場合、（この選択が別の特徴を含む語句の範囲内とは異なるものだとしても）記載された他の特徴とは異なり、記載された特徴の選択のみを含む本発明の変形が考えられ得る。本選択は、好ましくは機能的で構造的な詳細がない特徴もしくは単独で先行技術水準に関して技術的な利点を与える、または本発明を差別化するのに十分であるならば、一部のみ構造的な詳細がある特徴のうち少なくとも１つを含む。
【０１３５】
本発明による時計ぜんまいの実施形態を以下に記載する。時計ぜんまいは、重量パーセントとして４０．５％のニオブを含む、準安定のβチタン合金製の２〜３ｍｍ径のワイヤから得られる。
【０１３６】
ぜんまい製造のための方法は、３５０℃の温度までワイヤを加熱し、続いて懸濁状態のグラファイトを含む水溶液中にワイヤを浸漬することを含む。続いてワイヤを５〜３０秒間、４００℃の温度で乾燥させる。次に、４００℃の温度の炭化タングステンのダイまたはダイヤモンドのダイを介してワイヤを延伸する。ワイヤは加熱されることなくダイの中へ投入される。ワイヤを数回ダイに通過させる。通過するごとに、加えられるひずみは徐々に減少し、ワイヤ断面の変化分については２５〜８％にわたり変化する。ワイヤ断面が２〜１ｍｍである場合、ワイヤの断面減少率は通過のたびに１５％であり、ワイヤ断面が１〜０．５ｍｍである場合、ワイヤの断面減少率は通過のたびに１０％であり、およびワイヤ断面が０．５ｍｍ未満である場合、ワイヤの断面減少率は通過のたびに８％である。ワイヤは常に同じ方向に延伸される。上記の一連の工程は伸線工程Ｅ１を構成しており、かつ工程Ｅ１を事前に行った実施形態による合金はＡ１で表される。
【０１３７】
次にワイヤは冷間圧延され、矩形状断面を有する弾力性のある金属リボンを得るよう、加えられる断面減少は１０％である。
【０１３８】
次にリボンは１５回転から成るアルキメデス螺旋を形成するよう、マンドレル上に巻き付けられる。
【０１３９】
続いてリボンは固定化され、次に４７５℃の温度で６００秒間熱処理される。熱処理工程は、Ｔ１で表される工程を構成する。合金Ａ２は、続いて工程Ｔ１を事前に行った合金Ａ１に対応する。
【０１４０】
図１を参照すると、ディフラクトグラムＡ１およびＡ２は、本発明による合金の結晶構造における熱処理工程Ｔ１の影響を示す。ディフラクトグラムＡ１は、β（オーステナイト）相のピーク特性のみを示す。Ｔ１工程の後、Ａ２のディフラクトグラムは、βおよびα相のピーク特性を示す。ピークベースの大きな幅は、合金に大幅な加工硬化が存在することを意味する。
【０１４１】
発明者は、合金Ａ１の加工硬化にとって最適な温度範囲は、２００℃〜４５０℃であることに言及した。これは合金Ａ１にとって、（ｉ）複数の相が全体的に析出することがなく、かつ（ｉｉ）効果的である合金の加工硬化が存在するということである。
【０１４２】
発明者はまた、合金Ａ１のアルファ相の最適な体積濃度範囲を言及した。この範囲は、５〜３０％のアルファ相の体積濃度に対応しており、これにより、工程Ｅ１およびＴ１の実施後に（ｉ）超弾性特性を得ることと、（ｉｉ）合金の機械的強度を増加させることと、（ｉｉｉ）低弾性率を有することと、（ｉｖ）温度変化に対しては弾性率の感度をわずかにし得ることとが可能となる。
【０１４３】
図２を参照すると、２８５μｍ径の合金ワイヤＡ２の微細構造のＡＦＭ画像を見ることができる。図２は、再結晶され等軸であり、そのサイズが１５０〜２００ｎｍである粒の存在を示す。発明者は、上記の状況（すなわち、適切な温度であり、かつ短時間である）の下で熱処理が実施された場合、非常に小径である粒（典型的には１５０ｎｍ未満である粒）の再結晶が可能となることに言及した。
【０１４４】
図３、図４および図５を参照すると、２８５μｍ径である合金ワイヤＡ２の微細構造のＭＥＴ画像が示される。図３は、ベータ相粒の母相内にアルファ相粒１が存在することを示す。これらのアルファ相粒１は、β相粒内で、１００〜２００ｎｍの等軸な粒の形態で存在する。本発明による方法の条件下では、アルファ相粒１はほとんど存在せず、かつβ相粒の間に均一に分散している。発明者は、熱処理によりアルファ相が析出することと、β相の析出物内にアルファ相が均一に発生することが可能であることに言及した。これらのアルファ相粒１は、平均１５０ｎｍ未満のサイズを有する。図３の上部右に配置されている挿入図Ｉ１内に、選択された領域の電子回折図が示される。ベータ相粒の回折は環を形成する傾向があることを見ることができるが、これはベータ相粒の結晶方位のランダム化を示している。ベータ相粒の結晶方位のランダム化は、工程Ｔ１により引き起こされた再結晶を立証するものである。
【０１４５】
図４は、ベータ相粒の母相内にオメガ相粒２が存在することを立証するものである。これらのオメガ相粒２は、平均５０ｎｍ未満のサイズを有する。本発明による方法の条件下では、オメガ相粒は合金の機械的特性を損なうものではあるが、アルファ相粒の析出を開始するためには必要なものであり、この粒は、（ｉ）ベータ相粒内に分散し、（ｉｉ）典型的には５％未満である、低い体積濃度を有し、および（ｉｉｉ）低い平均粒サイズを有する。
【０１４６】
図５は、アルファ、ベータ、オメガ相が合金Ａ２中に共存することを立証する。図３の上部右に配置されている挿入図Ｉ１内に、選択された領域の電子回折図が示される。ディフラクトグラムは、ベータ相粒の母相内にアルファ相粒およびオメガ相粒が存在することを示している。
【０１４７】
発明者は、オメガ相粒の存在によりアルファ相粒の析出が開始されることに言及した。
【０１４８】
加えて、工程Ｔ１中のオメガおよびアルファ相の析出は、工程Ｅ１において、温められた状態で伸線をする間の加工硬化という先行工程により加速される。
【０１４９】
図６を参照すると、合金Ａ２およびＮｉｓｐａｎの商品名で販売される合金の線膨張係数の漸次的な変化が示される。曲線３は、合金Ａ２の膨張の漸次的な変化を温度の関数として示し、曲線４は、Ｎｉｓｐａｎの膨張係数の漸次的な変化を温度の関数として示している。合金Ａ２に対する線膨張係数の値は９．１０−６であり、Ｎｉｓｐａｎに対する線膨張係数の値は８．１０−６である。材料の膨張係数の値は、材料の収縮作用および膨張作用による、ぜんまいの寸法に対する温度の影響を反映している。したがって、材料の膨張係数の値はぜんまいの機械的特性に対する温度の影響を反映しており、それゆえにこの材料で構成されたぜんまいにより出力されるトルクに対する温度の影響を反映している。ここで、合金Ａ２の係数は低く、Ｎｉｓｐａｎの係数と同じであったことが留意される。
【０１５０】
図７を参照すると、Ｎｉｖａｆｌｅｘの商品名で販売される合金（５）および合金Ａ２（６）の応力−ひずみ曲線５、６が示されている。合金Ａ２の破断強度は１０００ＭＰａでＮｉｖａｆｌｅｘの破断強度は２０００ＭＰａであり、合金Ａ２の弾性率は４０ＧＰａでＮｉｖａｆｌｅｘの弾性率は２７０ＧＰａであり、合金Ａ２の回復可能ひずみは３％でＮｉｖａｆｌｅｘの回復可能ひずみは０．７％である。解放時の応力−ひずみ曲線の下の領域により、潜在的に復元できる弾性エネルギーを計算することが可能となる。Ｎｉｖａｆｌｅｘの弾性エネルギーは１０Ｋｊ／ｍｍ３であり、合金Ａ２の弾性エネルギーは１６Ｋｊ／ｍｍ３である。この特性は、合金Ａ２製の主ぜんまいによって、Ｎｉｖａｆｌｅｘ製の主ぜんまいよりも大量のエネルギーが蓄積され得ることを示す。
【０１５１】
図８を参照すると、合金Ａ２の弾性率および弾性強度は温度の関数として示される。弾性率は２００〜−５０℃ではほぼ一定であり、２００℃の温度では値は５４ＧＰａであるが、−５０℃の温度では値は５３ＧＰａにまで低減する。この特性は、合金Ａ２製のぜんまいトルクが、２００〜−５０℃の温度範囲にわたり高い安定性を有することを示す。破断強度は、２００℃の温度では値は約８００ＭＰａであるが、−５０℃の温度では値は１３５０ＭＰａにまで増加する。
【０１５２】
図９を参照すると、合金ワイヤＡ２径の漸次的な変化は延伸されたワイヤ長さの関数として示される。８５ミクロンの最終径および１５ｍの延伸長さを有するワイヤにとって、ワイヤの全体長さにわたる径の最大変化分は０．１〜０．２μｍであることが留意される。
【０１５３】
本発明による伸線方法で得られたワイヤの規則性および表面状態は、測時学的用途にとって期待される要件と適合する。
【０１５４】
図１０を参照すると、印加された磁場の関数として、Ｎｉｓｐａｎ（６、７、８）および合金Ａ２（９、１０、１１）にとって、−１０℃の温度（参照６および９）、２０℃の温度（参照７および１０）、４５℃の温度参照９および１１）に対し、引き起こされたモーメントの漸次的な変化が示される。わずかな値である、合金Ａ２内において引き起こされたモーメントの結果として、曲線９、１０、１１の増大１２が与えられる。増大１２にもかかわらず、曲線９、１０、１１は重なった状態のままであることが留意される。Ｎｉｓｐａｎに関しては、引き起こされたモーメントは５５０ｍＴで飽和し、温度によって６０〜８０ｅｍｕ／ｇの値を示す。比較として、合金Ａ２に関しては、３Ｔである印加される磁場に対し材料に引き起こされたモーメントは約０．１５ｅｍｕ／ｇである。５５０ｍＴでは、合金Ａ２中で引き起こされたモーメントは、Ｎｉｓｐａｎ中で引き起こされたモーメントの１０００分の１であった。
【０１５５】
近年時計ぜんまい製造に使用されている市販合金の主な欠点は、近傍の磁場に対してこれらの合金の感度を上昇させることである。この感度により、ぜんまいのトルクに永続的で漸増するずれが生じてしまう。合金Ａ２の非常に低い磁化率により、本発明による合金製時計ぜんまいのトルクの安定性を大幅に向上させることができる。これは近傍の磁場の当該ぜんまいへの影響が極めて小さいためである。
【０１５６】
当然のことであるが、本発明は上述した例に限定されるものではなく、かつ本発明の範囲を逸脱することなく、これらの例に多くの調整を行うことが可能である。
【０１５７】
加えて、本発明の様々な特徴、形態、変形、および実施形態は、それらが適合しないか、または互いに矛盾しない限りにおいて、様々な組合せで互いに組み合わせることができる。
【図１】
2020515720.tif 000003
【図２】
2020515720.tif 000004
【図３】
2020515720.tif 000005
【図４】
2020515720.tif 000006
【図５】
2020515720.tif 000007
【図６】
2020515720.tif 000008
【図７】
2020515720.tif 000009
【図８】
2020515720.tif 000010
【図９】
2020515720.tif 000011
【図１０】
2020515720.tif 000012
【国際調査報告】
2020515720.tif 000013
2020515720.tif 000014
2020515720.tif 000015
2020515720.tif 000016